(57)【要約】  高い抗菌性と耐食性とを有しつつ、高い耐摩耗性を有する抗微生物性材料とその製造方法および抗微生物性資材を提供する。具体的には、基材層と、前記基材層上に配置され、銅を６０原子％超９０原子％以下含有し、かつ錫を１０原子％以上４０原子％未満含有する、厚さ５〜２００ｎｍの銅−錫合金層と、を含み、前記銅−錫合金層は、Ｃｕ４１Ｓｎ１１結晶相と、Ｃｕ３Ｓｎ結晶相とを含み、かつ前記銅−錫合金層のシート抵抗（Ω）を、前記銅−錫合金層の厚みと、銅の含有量（Ｃｕ原子％）とで除して得られるＱ値（Ω／（ｎｍ・Ｃｕ原子％））が１．５×１０−４〜６．０×１０−４である、抗微生物性材料を提供する。
2012111301.tif 000002
【特許請求の範囲】
【請求項１】
基材層と、
前記基材層上に配置され、銅を６０原子％超９０原子％以下含有し、かつ錫を１０原子％以上４０原子％未満含有する銅−錫合金層と、を含み、
前記銅−錫合金層は、Ｃｕ４１Ｓｎ１１結晶相と、Ｃｕ３Ｓｎ結晶相とを含み、かつ
前記銅−錫合金層のシート抵抗（Ω）を、前記銅−錫合金層の厚みと、銅の含有量（Ｃｕ原子％）とで除して得られるＱ値（Ω／（ｎｍ・Ｃｕ原子％））が１．５×１０−４〜６．０×１０−４である、抗微生物性材料。
【請求項２】
前記基材層は、ＡＳＴＭ−Ｄ６４８−５６に準拠して荷重１８２０ｋＰａにて測定される荷重たわみ温度が１１５℃以下である樹脂、天然繊維または紙からなる、請求項１に記載の抗微生物性材料。
【請求項３】
前記銅−錫合金層に含まれる、Ｃｕ４１Ｓｎ１１結晶相とＣｕ３Ｓｎ結晶相との比率Ｃｕ４１Ｓｎ１１／Ｃｕ３Ｓｎが、０．００２〜０．０４０である、請求項１に記載の抗微生物性材料。
【請求項４】
前記銅−錫合金層の、前記基材層とは反対側の表面の表面粗さＲｚが１４．４〜１５．９ｎｍである、請求項１に記載の抗微生物性材料。
【請求項５】
前記基材層が、ポリエチレンテレフタラート、ポリエチレンナフタレート、ポリプロピレン、ポリエチレンまたはポリイミドである、請求項１に記載の抗微生物性材料。
【請求項６】
前記銅−錫合金層は、銅を６０原子％超８５原子％以下含有し、かつ錫を１５原子％以上４０原子％未満含有する銅−錫合金からなる蒸着源から共蒸着して形成された、請求項１に記載の抗微生物性材料。
【請求項７】
前記銅−錫合金層が、前記抗微生物性材料の最表面の全部または一部に設けられている、請求項１に記載の抗微生物性材料。
【請求項８】
前記基材層は、不織布、織布または糸である、請求項１に記載の抗微生物性材料。
【請求項９】
基材層と、
前記基材層上に配置され、銅を６０原子％超９０原子％以下含有し、かつ錫を１０原子％以上４０原子％未満含有する銅−錫合金層と、を含み、
前記銅−錫合金層の銅−錫合金の付着量は、０．０２５〜１．０ｍｇ/ｍｍ２以下であり、
前記銅−錫合金層は、Ｃｕ４１Ｓｎ１１結晶相とＣｕ３Ｓｎ結晶相とを含み、かつ、Ｃｕ４１Ｓｎ１１結晶相とＣｕ３Ｓｎ結晶相との比率Ｃｕ４１Ｓｎ１１／Ｃｕ３Ｓｎが、０．００２〜０．０４０である、抗微生物性材料。
【請求項１０】
前記基材層は、不織布、織布または糸である、請求項９に記載の抗微生物性材料。
【請求項１１】
請求項１または９に記載の抗微生物性材料の製造方法であって、
銅を６０原子％超８５原子％以下含有し、かつ錫を１５原子％以上４０原子％未満含有する銅−錫合金からなる蒸着源を準備する工程と、
前記蒸着源と対向するように配置された基材を加熱する工程と、
前記蒸着源から前記銅−錫合金を気化させた金属蒸気を、前記加熱された基材に接触させて、前記基材上に前記銅−錫合金層を形成する工程と、を含む、抗微生物性材料の製造方法。
【請求項１２】
前記基材の加熱は、前記基材の温度を１００〜１２５℃とする、請求項１１に記載の抗微生物性材料の製造方法。
【請求項１３】
前記基材は、ＡＳＴＭ−Ｄ６４８−５６に準拠して荷重１８２０ｋＰａにて測定される荷重たわみ温度が１１５℃以下である樹脂、天然繊維または紙からなる、請求項１１に記載の抗微生物性材料の製造方法。
【請求項１４】
請求項１に記載の抗微生物性材料を含む、抗微生物性資材。
【請求項１５】
タッチパネル用保護フィルムとして用いられる、請求項１４に記載の抗微生物性資材。
【請求項１６】
医療用資材として用いられる、請求項１４に記載の抗微生物性資材。
【請求項１７】
浄化資材として用いられる、請求項１４に記載の抗微生物性資材。
【発明の詳細な説明】
【技術分野】
【０００１】
本発明は、抗微生物性材料とその製造方法、および抗微生物性資材に関する。
【背景技術】
【０００２】
物品の衛生を維持するために、抗微生物性を有する物質を物品表面に設けることがある。例えば、食品を扱う事業所や一般家庭の調理場、医療施設などにおいて、床や壁などの内装、機器、什器などに付着した病原菌などの有害微生物に起因した接触感染や中毒を防止するため、これら内装、機器、什器の表面を無菌状態に保つことが求められている。【０００３】
抗菌性を付与する手段としては、物品の表面に金属薄膜を設ける方法が知られている。抗菌性を有する金属薄膜として銅、銀およびそれらを含む合金等の金属薄膜が表面に設けられた紙やプラスチックフィルムが提案されている。【０００４】
例えば特許文献１には、基材上に設けられる抗菌性を有する金属薄膜として、Ｓｎ−Ｃｕ合金と、１〜１０質量％のＳｎＯ２とを含むＳｎ−Ｃｕ合金薄膜が開示されている。Ｓｎ−Ｃｕ合金薄膜は、Ｓｎ層とＣｕ層とをスパッタリングにより形成した後；高温でアニール処理して形成されると記載されている。【０００５】
また、抗菌性を有する金属薄膜の耐摩耗性を高めることが検討されている。例えば、特許文献２には、繊維体と、その上に設けられた、表面がオレンジピールを呈する金属被膜とを有する金属繊維体が開示されている。表面がオレンジピールを呈する金属被膜は、高い密着強度と抗菌性を有すると記載されている。また特許文献３には、基材と、その表面に設けられた複数の抗菌金属アイランドとを有する抗菌性基材が開示されている。抗菌金属アイランドの接触角度を調整することで、耐摩耗性を高め、抗菌性を長時間維持できると記載されている。
【先行技術文献】
【特許文献】
【０００６】
【特許文献１】特開２００６−３４２４１８号公報
【特許文献２】特開２００１−２３４４６８号公報
【特許文献３】国際公開第２００８−０４７８１０号
【発明の概要】
【発明が解決しようとする課題】
【０００７】
しかしながら、特許文献１の金属薄膜は、耐摩耗性が十分ではないという問題があった。【０００８】
一方、特許文献２および３の金属薄膜は特定の表面形状を有するため、耐摩耗性はある程度高いと考えられる。しかしながら、薄膜の耐摩耗性は、十分なものではなかった。また、これらの金属薄膜はＣｕＳｎ合金ではないため、耐食性も十分なものではなかった。【０００９】
本発明は、上記事情に鑑みてなされたものであり、高い抗菌性と耐食性とを有しつつ、高い耐摩耗性を有する抗微生物性材料とその製造方法および抗微生物性資材を提供することを目的とする。
【課題を解決するための手段】
【００１０】
本発明者らは、銅−錫合金層の抗菌性と耐食性を両立するためには、銅と錫の合金比率を所定の範囲に調整すればよいことを見出した。【００１１】
また、銅−錫合金層の耐摩耗性を高めるためには、銅−錫合金層の表面破壊を抑制すること；そのためには、銅-錫合金層の表面硬度を高くすればよいというものではなく、摩擦により加えられる力を緩和させることが重要であることを見出した。さらに、銅−錫合金層表面の滑り性を高めることも重要であることを見出した。これらを実現するためには、銅−錫合金層が、表面に適度なサイズのグレインを適度な密度で有し、グレイン同士の間にアモルファス相が介在した結晶構造を有することが好ましい。本発明の銅−錫合金層におけるグレインは粒状物であり、複数種類の結晶相の混合物からなると推測される。【００１２】
銅−錫合金層がアモルファス相を有することで、銅−錫合金層に適度な柔軟性を付与し、摩擦により加わる力を緩和させやすくなると考えられる。また、銅−錫合金層の表面に、適度な大きさのグレインが適度な密度で存在することで、銅−錫合金層表面の滑り性を高めやすくなると考えられる。【００１３】
銅−錫合金層の結晶構造は、結晶相の組成によって調整されうる。Ｃｕ４１Ｓｎ１１相を多く含む銅−錫合金層は結晶性が高く、硬度が高い。また、Ｃｕ４１Ｓｎ１１相を多く含む銅−錫合金層表面に、グレインはほとんど存在しないことが多い。一方、Ｃｕ３Ｓｎ相を多く含む銅−錫合金層は、結晶性が低く（アモルファスに近く）、硬度が低い。また、Ｃｕ３Ｓｎ相を多く含む銅−錫合金層表面にはグレインが存在する。グレインは、結晶成長により比較的大きく形成されたり、高密度に形成されたりすることがある。【００１４】
即ち、表面に適度なサイズのグレインが適度な密度で存在し、グレイン同士の間にアモルファス相が介在した結晶構造を有する銅−錫合金層を得るためには、銅−錫合金層におけるＣｕ４１Ｓｎ１１相とＣｕ３Ｓｎ相の含有比率を調整することが好ましいことを見出した。さらに、銅−錫合金層の結晶構造やＣｕ４１Ｓｎ１１相とＣｕ３Ｓｎ相の含有比率は、シート抵抗から導かれるＱ値と相関性があることを見出した。即ち、Ｑ値が所定の範囲にある銅−錫合金層は、上記の結晶構造を有するため、耐摩耗性が高いことを見出した。本発明は、このような知見に基づきなされたものである。【００１５】
本発明の第一は、抗微生物性材料およびその製造方法に関する。
［１］  基材層と、前記基材層上に配置され、銅を６０原子％超９０原子％以下含有し、かつ錫を１０原子％以上４０原子％未満含有する銅−錫合金層と、を含み、前記銅−錫合金層は、Ｃｕ４１Ｓｎ１１結晶相と、Ｃｕ３Ｓｎ結晶相とを含み、かつ前記銅−錫合金層のシート抵抗（Ω）を、前記銅−錫合金層の厚みと、銅の含有量（Ｃｕ原子％）とで除して得られるＱ値（Ω／（ｎｍ・Ｃｕ原子％））が１．５×１０−４〜６．０×１０−４である、抗微生物性材料。
［２］  前記基材層は、ＡＳＴＭ−Ｄ６４８−５６に準拠して荷重１８２０ｋＰａにて測定される荷重たわみ温度が１１５℃以下である樹脂、天然繊維または紙からなる、［１］に記載の抗微生物性材料。
［３］  前記銅―錫合金層に含まれる、Ｃｕ４１Ｓｎ１１結晶相とＣｕ３Ｓｎ結晶相との比率Ｃｕ４１Ｓｎ１１／Ｃｕ３Ｓｎが、０．００２〜０．０４０である、［１］または［２］に記載の抗微生物性材料。
［４］  前記銅−錫合金層の、前記基材層とは反対側の表面の表面粗さＲｚが１４．４〜１５．９ｎｍである、［１］〜［３］のいずれかに記載の抗微生物性材料。
［５］  前記基材層が、ポリエチレンテレフタラート、ポリエチレンナフタレート、ポリプロピレン、ポリエチレンまたはポリイミドである、［１］〜［４］のいずれかに記載の抗微生物性材料。
［６］  前記銅−錫合金層は、銅を６０原子％超８５原子％以下含有し、かつ錫を１５原子％以上４０原子％未満含有する銅−錫合金からなる蒸着源から共蒸着して形成された、［１］〜［５］のいずれかに記載の抗微生物性材料。
［７］  前記銅−錫合金層が、前記抗微生物性材料の最表面の全部または一部に設けられている、［１］〜［６］のいずれかに記載の抗微生物性材料。
［８］  前記基材層は、不織布、織布または糸である、［１］〜［７］のいずれかに記載の抗微生物性材料。【００１６】
［９］  基材層と、前記基材層上に配置され、銅を６０原子％超９０原子％以下含有し、かつ錫を１０原子％以上４０原子％未満含有する銅−錫合金層と、を含み、前記銅−錫合金層の銅−錫合金の付着量は、０．０２５〜１．０ｍｇ/ｍｍ２以下であり、前記銅−錫合金層は、Ｃｕ４１Ｓｎ１１結晶相と、Ｃｕ３Ｓｎ結晶相とを含み、かつ、Ｃｕ４１Ｓｎ１１結晶相とＣｕ３Ｓｎ結晶相との比率Ｃｕ４１Ｓｎ１１／Ｃｕ３Ｓｎが、０．００２〜０．０４０である、抗微生物性材料。
［１０］  前記基材層は、不織布、織布または糸である、［９］に記載の抗微生物性材料。【００１７】
［１１］  ［１］〜［１０］のいずれかに記載の抗微生物性材料の製造方法であって、銅を６０原子％超８５原子％以下含有し、かつ錫を１５原子％以上４０原子％未満含有する銅−錫合金からなる蒸着源を準備する工程と；前記蒸着源と対向するように配置された基材を加熱する工程と；前記蒸着源から前記銅−錫合金を気化させた金属蒸気を、前記加熱された基材に接触させて、前記基材上に前記銅−錫合金層を形成する工程とを含む、抗微生物性材料の製造方法。
［１２］  前記基材の加熱は、前記基材の温度を１００〜１２５℃とする、［１１］に記載の抗微生物性材料の製造方法。
［１３］  前記基材は、ＡＳＴＭ−Ｄ６４８−５６に準拠して荷重１８２０ｋＰａにて測定される荷重たわみ温度が１１５℃以下である樹脂、天然繊維または紙からなる、［１１］または［１２］に記載の抗微生物性材料の製造方法。【００１８】
本発明の第二は、以下の抗微生物性資材に関する。
［１４］  ［１］〜［１０］のいずれかに記載の抗微生物性材料を含む、抗微生物性資材。
［１５］  タッチパネル用保護フィルムとして用いられる、［１４］に記載の抗微生物性資材。
［１６］  医療用資材として用いられる、［１４］に記載の抗微生物性資材。
［１７］  浄化資材として用いられる、［１４］に記載の抗微生物性資材。
【発明の効果】
【００１９】
本発明によれば、高い抗菌性と耐食性とを有しつつ、高い耐摩耗性を有する抗微生物性材料とその製造方法および抗微生物性資材を提供できる。
【図面の簡単な説明】
【００２０】
【図１】銅および錫の蒸気圧の温度依存性を示すグラフである。
【図２】実施例１のＸＲＤ分析結果を示す図である。
【図３】実施例２のＸＲＤ分析結果を示す図である。
【図４】比較例１のＸＲＤ分析結果を示す図である。
【図５】実施例１の銅−錫合金層表面のＳＥＭ写真を示す図である。
【図６】実施例２の銅−錫合金層表面のＳＥＭ写真を示す図である。
【図７】比較例１の銅−錫合金層表面のＳＥＭ写真を示す図である。
【図８】実施例４及び比較例５の抗微生物性材料（抗菌織布）の抗菌性能評価結果を示すグラフであり、時間と菌数との関係を示すグラフである。
【発明を実施するための形態】
【００２１】
１．抗微生物性材料
本発明の抗微生物性材料は、基材層と、基材層上に配置される銅−錫合金層とを含み、必要に応じて他の層をさらに含んでもよい。
【００２２】
基材層を構成する材料は、特に制限されず、金属、ガラス、セラミックス、樹脂（合成繊維を含む）、天然繊維、紙および木材等であってよい。なかでも、本発明では、後述のように、高温でのアニール処理を経なくても銅−錫合金層を形成できるため、基材層は、好ましくは樹脂、天然繊維または紙などであってもよい。
【００２３】
基材層を構成する樹脂は、特に制限されず、熱可塑性樹脂であっても熱硬化性樹脂であってもよい。これらの樹脂は、ＡＳＴＭ−Ｄ６４８−５６に準拠して荷重１８２０ｋＰａにて測定される荷重たわみ温度が１１５℃以下であることが好ましく、９０℃以下であることがより好ましい。荷重たわみ温度が１１５℃以下である樹脂は、加工性が良好であり、得られるフィルムの可撓性も良好だからである。
【００２４】
荷重たわみ温度は、ＡＳＴＭ−Ｄ６４８−５６に準拠した方法で測定される。具体的には、荷重たわみ温度は、試験片をフラットワイズ用の装置にセットし、昇温速度２℃／分で昇温したときに、荷重１８２０ｋＰａで曲げ歪が０．２％になるときの温度である。試験片の大きさは、縦８０ｍｍ、横１０ｍｍおよび厚さ４ｍｍとし、支点間距離は６４ｍｍとしうる。
【００２５】
荷重たわみ温度が１１５℃以下である樹脂の例には、ポリエステル樹脂、ポリオレフィン樹脂、およびポリアミド樹脂などが含まれ、好ましくはポリエステル樹脂、ポリオレフィン樹脂である。ポリエステル樹脂の例には、ポリエチレンテレフタレートおよびポリエチレンナフタレート等が含まれる。ポリオレフィン樹脂は、α−オレフィンの単独重合体であっても、α−オレフィンと他の共重合モノマーとの共重合体であってもよい。ポリオレフィン樹脂におけるα−オレフィンは、エチレンやプロピレン等でありうる。このようなポリオレフィン樹脂の例には、ポリエチレンやポリプロピレンなどが含まれる。ポリアミド樹脂の例には、ナイロン６およびナイロン６６等が含まれる。
【００２６】
基材層は、フィルムであっても、不織布または織布であってもよい。基材層を織布とした場合、後述の銅−錫合金層を形成することで、織布の引張強度が向上し、破れ難くなったり、変形し難くなる等、生地全体の強度が向上する等の利点もある。織布の織り方は特に制限はなく、例えば平織り等とすることができる。
【００２７】
基材層の厚みは、抗微生物性材料の用途にもよるが、例えば５〜７００μｍ程度としうる。基材層の厚みが薄すぎると、抗微生物性材料の機械的強度が低下するからである。
【００２８】
また、後述する銅−錫合金層との界面密着強度を高めるために、基材層の表面には、化学的または物理的な表面処理が施されてもよい。これらの表面処理方法の例には、公知の方法を用いることができ、特に限定されないが、具体的には、減圧下でのプラズマ処理、大気圧下でのプラズマ処理、コロナ処理、蒸着処理、ＣＶＤ処理などが含まれる。
【００２９】
銅−錫合金層は、基材層に抗菌性を付与する機能を有する。このため、銅−錫合金層は、抗微生物性材料の最表面に配置されることが好ましい。
【００３０】
銅−錫合金層は、銅を６０原子％超９０原子％以下含有し、かつ錫を１０原子％以上４０原子％未満含有することが好ましく；銅を６３原子％以上９０原子％以下含み、錫を１０原子％以上３７原子％以下含むことがより好ましく；錫を１５原子％以上３７原子％未満含み、かつ残部が実質的に銅原子であることが特に好ましく；錫を２０原子％以上３０原子％以下含み、かつ残部が実質的に銅原子であることが特に好ましい。銅−錫合金の錫の含有量が１０原子％未満であると、水や塩水、体液などとの接触により腐食または変色して外観が変化する場合がある。さらに、銅の含有量が高いほど、抗微生物性能が向上する。
【００３１】
銅−錫合金層には、前述の銅および錫の含有量を満たす限りにおいて、他の元素がさらに含まれていてもよい。これにより、経済性、各種液体との親和性、基材との親和性、金属薄膜の色調などが調整されうる。例えば、銅−錫合金には、溶融状態での蒸気圧が銅に近いアルミニウム、ゲルマニウム、ベリリウム、ニッケル、シリコンなどが含有されていてもよい。また、耐食性を損なわない範囲で亜鉛、銀、ニッケルなどの抗微生物性を有する他の金属が含有されていてもよい。
【００３２】
従来から、バルク金属材料分野において、銅に錫を加えて合金化し、耐食性を向上させることは広く行われてきた。ところが、青銅として古代より利用されている銅−錫合金における錫含有量の上限は、現在でも約１０原子％である。錫含有量が１０原子％を超える銅−錫合金は、脆性が増すため、鋳物として使われることはあるが、塑性加工を施されるような板材や棒材などには通常用いられない。
【００３３】
本発明の抗微生物性材料における銅合金は、薄膜として基材層に積層されうるので、銅−錫合金の錫の含有量が１０原子％を超える銅−錫合金であっても、加工性や使用時の耐久性を有する。
【００３４】
前述の通り、銅−錫合金層の耐摩耗性を高めるためには、摩擦により加えられる力を緩和できるようにすることが重要である。さらに、銅−錫合金層の表面の滑り性を高めることが重要である。それらを実現するためには、表面に適度なサイズのグレインが適度な密度で存在し、グレイン同士の間にアモルファス相が介在した結晶構造を有する銅−錫合金層を形成することが好ましいと推測される。本発明におけるアモルファス相とは、結晶性を有しない完全なアモルファス相だけでなく、結晶性を若干有するアモルファス相なども含む。
【００３５】
このような結晶構造を有する銅−錫合金層は、結晶相の組成を調整することによって得ることができる。即ち、銅−錫合金層は、Ｃｕ４１Ｓｎ１１相と、Ｃｕ３Ｓｎ相とを含み、必要に応じてＣｕ５．６Ｓｎ相をさらに含むこともある。
【００３６】
Ｃｕ４１Ｓｎ１１相の含有割合が多い銅−錫合金層は、結晶性が高く、硬度が高い。また、Ｃｕ４１Ｓｎ１１相の含有割合が多い銅−錫合金層の表面には、グレインがほとんど存在しない。一方、Ｃｕ３Ｓｎ相の含有割合が多い銅−錫合金層は、結晶性が低く（アモルファス相を多く含み）、硬度が低い。また、Ｃｕ３Ｓｎ相の含有割合が多い銅−錫合金層の表面にはグレインが存在する。グレインは、結晶成長により比較的大きく形成されたり、高密度に形成されたりすることがある。
【００３７】
即ち、上記の結晶構造を有する銅−錫合金層を得るためには、銅−錫合金層におけるＣｕ４１Ｓｎ１１相とＣｕ３Ｓｎ相の含有比率を適度な範囲にすることが好ましい。銅−錫合金層におけるＣｕ４１Ｓｎ１１相とＣｕ３Ｓｎ相の含有比率Ｃｕ４１Ｓｎ１１／Ｃｕ３Ｓｎは、０．００２〜０．０４０であることが好ましく、０．００２〜０．０１０であることがより好ましい。前述のように、含有比率Ｃｕ４１Ｓｎ１１／Ｃｕ３Ｓｎが小さすぎると、Ｃｕ３Ｓｎ相の含有割合が多いため、硬度が低くなりすぎるだけでなく、グレインが大きく成長しすぎたり、高密度に形成されすぎたりすることがある。一方、含有比率Ｃｕ４１Ｓｎ１１／Ｃｕ３Ｓｎが大きすぎると、Ｃｕ４１Ｓｎ１１相の含有割合が多いため、硬度が高くなりすぎるだけでなく、グレインがほとんど形成されない。含有比率Ｃｕ４１Ｓｎ１１／Ｃｕ３Ｓｎは、後述するように、銅−錫合金層を蒸着する際の基材の加熱温度によって調整することができる。
【００３８】
含有比率Ｃｕ４１Ｓｎ１１／Ｃｕ３Ｓｎは、銅−錫合金層をＸＲＤ測定して得られるＣｕ４１Ｓｎ１１由来のピーク強度と、Ｃｕ３Ｓｎ由来のピーク強度との比から求めることができる。Ｃｕ４１Ｓｎ１１由来のピークは、銅−錫合金層表面へのＸ線の入射角度をθとしたときの２θ（°）が４２．７４付近のピークであり；Ｃｕ３Ｓｎ由来のピークは、２θ（°）が４３．２６付近のピークである。
【００３９】
銅−錫合金層のシート抵抗（Ω）から導かれるＱ値（Ω／（ｎｍ・Ｃｕ原子％））は、結晶構造やＣｕ４１Ｓｎ１１相とＣｕ３Ｓｎ相との含有比率と相関している。即ち、銅−錫合金層のＱ値は、Ｃｕ４１Ｓｎ１１相を多く含み、グレインが存在しない結晶構造を有する銅−錫合金層ほど高く；Ｃｕ３Ｓｎ相を多く含み、グレインが存在する結晶構造を有する銅−錫合金層ほど低くなる。そのため、銅−錫合金層が上記の結晶構造を有するかどうかは、銅−錫合金層のＱ値によって判断することができる。そのため、耐摩耗性を高めるためには、銅−錫合金層のＱ値は、１．５×１０−４〜６．０×１０−４であることが好ましく、１．５×１０−４〜５．０×１０−４であることがより好ましい。
【００４０】
銅−錫合金層のＱ値（Ω／（ｎｍ・Ｃｕ原子％））は、以下の手順で測定することができる。
１）銅−錫合金層の表面のシート抵抗（Ω）を、直流４端子法により測定する。
２）得られたシート抵抗（Ω）を、銅−錫合金層の厚み（ｎｍ）と、それに含まれる銅原子量（Ｃｕ原子％）とで除して、Ｑ値（Ω／（ｎｍ・Ｃｕ原子％））を算出する。
【００４１】
銅−錫合金層の、基材層とは反対側の面、すなわち銅−錫合金層が露出している面の表面粗さＲｚは１４．４〜１５．９ｎｍであることが好ましく、１５．０〜１５．９ｎｍであることがより好ましい。Ｃｕ３Ｓｎ相の含有割合が多い銅−錫合金層はグレインを有するため、表面粗さＲｚは大きくなりやすい。一方、Ｃｕ４１Ｓｎ１１相の含有割合が多い銅−錫合金層はグレインをほとんど有しないため、表面粗さＲｚは小さくなりやすい。つまり、表面粗さＲｚが上記範囲である銅−錫合金層は、適度な大きさのグレインを適度な密度で有するため、表面の滑り性を一層高められると考えられる。
【００４２】
銅−錫合金層の表面粗さＲｚは、走査型プローブ顕微鏡（ＳｃａｎｎｉｇＰｒｏｂｅ Ｍｉｃｒｏｓｃｏｐｅ；ＳＰＭ）により測定することができる。
【００４３】
銅−錫合金層の厚みは、特に制限されないが、求められる抗微生物性が維持できる厚みであればよく、２００ｎｍ以下であることが好ましく、１００ｎｍ以下であることがより好ましい。銅−錫合金層を半透明にする場合には、銅−錫合金層の厚みは、５０ｎｍ以下であることが好ましく、３０ｎｍ以下であることがより好ましい。また、銅−錫合金層の厚みは５ｎｍ以上であることが好ましく、１０ｎｍ以上であることがより好ましい。基材層の全面を銅−錫合金層で十分に被覆し、かつ一定の抗微生物性を得るためである。
【００４４】
基材層が、織布および不織布などである場合には、銅−錫合金の付着量は、１．０ｍｇ/ｍｍ２以下であることが好ましく、０．５ｍｇ/ｍｍ２以下であることがより好ましい。銅−錫合金層を半透明にする場合には、銅−錫合金の付着量は、０．２５ｍｇ/ｍｍ２以下であることが好ましく、０．１５ｍｇ/ｍｍ２以下であることがより好ましい。また、銅−錫合金の付着量は０．０２５ｍｇ/ｍｍ２以上であることが好ましく、０．０５ｍｇ/ｍｍ２以上であることがより好ましい。基材層のできるだけ全面を銅−錫合金で十分に被覆し、かつ一定の抗微生物性を得るためである。
【００４５】
本発明の抗微生物性材料は、基材層の銅−錫合金層が形成された面とは反対側に、粘着層をさらに含んでいてもよい。粘着層は、一旦物品表面に貼り付けられた抗微生物性材料を剥離することができるような粘着層（再剥離可能な粘着層）であることが好ましい。銅−錫合金層面に汚れなどが付着して抗微生物性などの特性が低下した場合や、外観が損なわれた場合などには、抗微生物性材料を剥がす必要があるからである。
【００４６】
粘着層を構成する粘着剤の種類は特に限定されず、ゴム系粘着剤、アクリル系粘着剤、シリコン系粘着剤、ウレタン系粘着剤、その他の粘着剤のいずれでもよい。
【００４７】
本発明の抗微生物性材料は、必要に応じて、他の層をさらに含んでいてもよい。他の層は、吸水性、撥水性、光散乱性、平滑性、および意匠性（例えば色彩や光沢）などの機能を有する層などでありうる。一方、廉価な抗微生物材料を製造するという観点からは、基材層上に直接、銅−錫合金層を形成するのが好ましい。
【００４８】
２．抗微生物性材料の製造方法
本発明の抗微生物性材料は、基材層の少なくとも一方の面側に、銅−錫合金層を真空蒸着させるステップ、を経て製造される。真空蒸着法では、スパッタリング法や電解めっき法で銅−錫合金層を形成する場合とは異なり、銅層と錫層の積層物を高温でアニール処理して合金化させる必要がないからである。
【００４９】
一方で、真空蒸着法で合金薄膜を形成する場合、合金の各構成元素の蒸発速度が一定の比率になるように調整する必要がある。一般的に、特定の温度における金属の蒸気圧は元素によって大きく異なるため、蒸発速度も大きく異なるためである。
【００５０】
つまり、合金蒸発源を加熱溶融させると、蒸気圧の高い元素（Ａ元素）だけが先に蒸発し、Ａ元素がほぼ蒸発しきって蒸発源の中にＡ元素がほとんど残らない状況になった後に、蒸気圧の低い元素（Ｂ元素）の蒸発速度が徐々に高まって、最後にはＢ元素だけが蒸発する。このような方法では、一定範囲の組成に制御された合金を得ることができない。そのため、通常は２つ以上の蒸発源を独立して用意し、それぞれの蒸発源に合金の構成元素を１種類ずつ入れて独立に加熱温度を制御して、合金構成元素同士の蒸発速度比を制御する。当然ながら、このような制御方式は、成膜コストの上昇を引き起こす。
【００５１】
ところが、図１に示すように、銅と錫は、１０５０℃から１５００℃の広い範囲で非常に近い蒸気圧を有する。そのため、銅と錫以外の合金系の場合とは異なり、単一の銅−錫合金の蒸発源を用いても、比較的一定範囲の組成に制御された銅と錫の合金蒸着膜を得ることができることを見出した。
【００５２】
ただし、蒸発源の組成と蒸着膜の組成とは必ずしも一致するものではない。蒸着膜の組成は、双方の金属の蒸気圧以外にも、溶融状態での比重など複数の因子が関係して決まるため、成膜した薄膜の金属組成を予見することは困難である。
【００５３】
本発明者らの詳細な検討の結果、銅と錫の合金系では、合金蒸着源における錫の原子数比率が１５％以上４０％未満の場合；好ましくは２４％以上３３％以下の場合には、蒸発源の組成と蒸着膜の組成が近似することをさらに見出した。また、一般には合金蒸発源を用いて蒸着を連続的に行うと、合金のうちの一部の成分元素のみが先に多く蒸発することで、残った蒸発源の組成が元の組成からずれていくことにより、徐々に蒸着膜の組成もずれていくことが知られている。その組成のずれの大きさも、合金蒸着源における錫の原子数比率が１５％以上４０％未満の場合；好ましくは２４％以上３３％以下の場合には、比較的小さくできることも、本発明者らは見出した。そのため、蒸着工程の進行中に何れかの成分金属を追加するなどの特段の追加的措置を実施しなくても、効率よく抗微生物性金属薄膜を形成することができる。
【００５４】
単一の合金蒸着源から得られる銅と錫の合金蒸着膜は、２以上の蒸着源から得られる合金蒸着膜よりも成膜コストが低いだけでなく、合金組成が均一になりやすい。このため、本発明では、銅−錫合金層を、単一の合金蒸着源から共蒸着させて形成することが好ましい。
【００５５】
そして本発明では、前述の結晶構造を有する銅−錫合金層を形成するために、銅−錫合金層を真空蒸着させる際に、基材を所定の温度に加熱することが重要である。
【００５６】
即ち、本発明の抗微生物性材料は、１）銅−錫合金からなる蒸着源を準備する工程；２）蒸着源に対向するように配置された基材を加熱する工程；３）蒸着源から気化させた金属蒸気を、前記加熱された基材に接触させて、基材上に銅−錫合金層を形成する工程、を経て製造される。
【００５７】
１）における蒸着源は、銅を６０原子％超８５原子％以下含有し、かつ錫を１５原子％以上４０原子％未満含有する銅−錫合金からなる蒸着源であることが好ましい。蒸着源が上記組成を有していれば、蒸着源の組成とのずれが少ない銅−錫合金層が得られるからである。
【００５８】
２）および３）では、前述の結晶構造を有する銅−錫合金層を得るために、基材を所定の温度に加熱する。即ち、基材を加熱することで、（Ｃｕ４１Ｓｎ１１相とともに）、Ｃｕ３Ｓｎ相をも含む銅−錫合金層を得る。基材の加熱は、銅−錫合金層を蒸着させる間継続して行われることが好ましい。
【００５９】
加熱温度は、基材の種類にもよるが、例えば１００〜１２５℃であることが好ましく、１１０〜１２０℃であることがより好ましい。基材の温度が高すぎると、Ｃｕ３Ｓｎ相の含有割合が多すぎて、上記の結晶構造が形成されないため、Ｑ値が低くなりすぎる。一方、基材の温度が低すぎると、Ｃｕ４１Ｓｎ１１相の含有割合が多すぎて、上記の結晶構造が形成されないため、Ｑ値が高くなりすぎる。例えば、基材の温度が９０℃以下であると、結晶相のほぼ全てがＣｕ４１Ｓｎ１１相となり、１３０℃以上であると、結晶相のほぼ全てがＣｕ３Ｓｎ相となる。
【００６０】
基材の加熱方法は、任意の方法であってよく、例えばシートヒータ等により行えばよい。
【００６１】
本発明の抗微生物性材料が不織布または織布である場合、樹脂フィルムまたは紙上に薄膜を形成した後；得られる薄膜付きフィルムまたは紙を断裁し、他の部材や材料と混合して製造することもできる。
【００６２】
このように、本発明では、単一の合金蒸着源からの共蒸着により、蒸着源との組成のずれの少ない合金蒸着膜を得ることができる。そのため、従来のように、Ｃｕ層とＳｎ層とを積層した後；これらの合金化させるための高温のアニール処理を行う必要がない。そのため、銅−錫合金層を、前述のような、耐熱性の低い基材層にも形成することができる。
【００６３】
３．抗微生物性材料の用途
本発明の抗微生物性材料は、前述の通り、高い抗菌性と耐食性とを有する。このため、本発明の抗微生物性材料は、各種抗微生物性資材として好ましく用いられる。抗微生物性資材の例には、医療用資材、家庭用資材、浄化資材、農業用資材および各種表面保護フィルムなどが含まれる。
【００６４】
医療用資材の例には、医療器具、薬剤容器、感染防止用個人防護具（マスクなどを含む）、包帯、創傷用ドレッシングフィルム、および絆創膏等が含まれる。家庭用資材の例には、食品、飲料水、生活用水および花卉用などの保存容器または包装資材；まな板や食品塵芥捕集用資材などの台所用資材；洗面器および腰掛等の浴室用資材；手巾、布巾および雑巾等の清拭用資材；衣服、履物およびかばん（特にスポーツバッグ、ポーチ、ビジネスバッグ、及びスーツケース等の裏地）等の服飾装飾用資材；カーテン、敷物、寝具および寝装品等の住宅用資材；マスク、簡易便器、便座用シート、紙おむつおよび生理用品等の衛生用資材等が含まれる。浄化資材の例には、気体浄化フィルターや液体浄化フィルターなどが含まれる。農業用資材の例には、マルチシート、水耕栽培用フィルター、育苗箱用シート、果実掛袋および果実色付け用光反射シート等が含まれる。表面保護フィルムの例には、表示装置のタッチパネル画面の表面に貼り付けられるタッチパネル用保護フィルム等が含まれる。
【００６５】
本発明の抗微生物性材料は、必要に応じて適切な形状に加工されて、各種建造物の表面に貼り付けられる建築用資材としても用いられる。このような建築用資材の例には、各種施設の洗面所、便所、浴室、シャワー室、洗濯室、空気循環用ダクト、空調機のドレインパンおよび給湯室；食品を扱う事業所の厨房；医療施設における一般病棟と隔離病棟の境界部、集中治療室の前室、および医療用機器；半導体製造工場のクリーンルーム前室；各種建造物のエントランスや下足室などの建造物、あるいは建造物の壁面、床面、建具表面またはこれらに設置された扉、窓、手すり、電気スイッチ、調理台、流し台、水栓、浴槽、便器、家具や什器などの表面に貼り付けられる建築用資材などが含まれる。
【実施例】
【００６６】
以下、実施例および比較例を参照してさらに本発明を説明する。本発明の技術的範囲は、これらによって限定されるものではない。
（実施例１）
基材フィルムとして、厚さ２５μｍのポリエチレンテレフタレートフィルム（荷重たわみ温度（荷重１８２０ｋＰａ時）：１０４℃）を準備した。この基材フィルムを、蒸着装置の蒸発源から４００ｍｍ上方にセットした。さらに、基材フィルムの裏面（蒸着膜を形成する面とは反対側の面）には、シートヒータを配置し、基材フィルムの温度が１２０℃となるように加熱した。【００６７】
また、大きさ１〜２ｍｍの粒状の純銅（純度９９．９％）を６０ｇと、大きさ１〜２ｍｍの粒状の純錫（純度９９．９％）を４０ｇとを秤量し（合計で１００ｇ）、これらを金属容器内に入れてよく混合して、銅７７原子％、錫２３原子％（銅６０重量％、錫４０重量％）の蒸発源とした。この蒸発源を、蒸着装置のルツボに入れて１０−３Ｐａ以下の圧力になるまで真空排気した。次いで、蒸発源が大きく飛散しないようにゆっくりと、電子ビームでルツボおよび蒸発源を加熱し、ルツボ中の蒸発源を完全に融解させて合金蒸発源とした。【００６８】
この合金蒸発源を一旦真空中で放冷した後、再度電子ビームにより加熱し、蒸発源から約４００ｍｍ上方に設置された基材フィルム上に銅−錫合金層を形成した。成膜速度は毎秒１０〜１５ｎｍとした。【００６９】
（実施例２）
蒸着時の基材フィルムの温度を、表１に示されるように変更した以外は実施例１と同様にして基材フィルム上に銅−錫合金層を形成した。【００７０】
（比較例１〜４）
蒸着時の基材フィルムの温度を、表１に示すように変更した以外は実施例１と同様にして基材フィルム上に銅−錫合金層を形成した。【００７１】
（評価）
実施例１、２、及び比較例１〜４で得られた銅−錫合金層の、１）合金組成の分析、２）表面粗さＲｚの測定、３）シート抵抗およびＱ値の測定、４）耐摩耗性試験、５）ＸＲＤ分析、６）ＳＥＭ観察、７）抗菌性能試験および８）耐久性試験を、以下のようにして行った。【００７２】
１）合金組成の分析
得られたフィルムの一部を約３ミリメートル四方に切り出してサンプルフィルムとした。このサンプルフィルムの銅−錫合金層に含まれる金属原子を、エネルギー分散Ｘ線分光法（ＥＤＳ）により検出し、検出された全金属原子のうち銅以外の添加金属（錫）の原子数比率を求めた。これにより、得られた銅−錫合金層の合金組成を求めた。【００７３】
２）表面粗さＲｚの測定
得られたフィルムの銅−錫合金層の表面粗さＲｚを、走査プローブ顕微鏡（ＳＰＭ、エスアイアイ・ナノテクノロジー社製  ＳＰＩ-３８００Ｎ）により、以下の条件で測定した。
測定モード：ＤＦＭ
カンチレバー：ＳＩ-ＤＦ２０
測定範囲：１μｍ×１μｍ【００７４】
３）シート抵抗およびＱ値の測定
得られたフィルムを所定の大きさに切り出してサンプルフィルムとした。このサンプルフィルムの銅−錫合金層の表面に、電流供給装置の電流源端子と、電圧測定装置の電圧検出端子とで構成された４端子の電極を押し当てた。そして、サンプルフィルムの銅−錫合金層の表面に、直流４端子法により以下の直流電流を流したときの電圧変化から、シート抵抗（Ω）を測定した。
直流電流：１×１０−６（Ａ）、２×１０−６（Ａ）、５×１０−６（Ａ）、１×１０−５（Ａ）、２×１０−５（Ａ）、５×１０−５（Ａ）
電流供給装置は、ＫＥＩＴＨＬＥＹ２２０  ＰＲＯＧＲＡＭＭＡＢＬＥ  ＣＵＲＲＥＮＴ  ＳＯＵＲＣＥを用い；電圧印加装置は、ＫＥＴＨＬＥＹ１９６  ＳＹＳＴＥＭ  ＤＭＭを用いた。【００７５】
得られたシート抵抗（Ω）を、銅−錫合金層の厚み（ｎｍ）と、銅−錫合金層に含まれる銅原子％とで除して得られる値を「Ｑ値（Ω／（ｎｍ・Ｃｕ原子％））」とした。【００７６】
４）耐摩耗性試験
得られたフィルムの銅−錫合金層の表面を、水で濡らしたフェルト布を用いて３ｋｇｆ荷重の条件下で擦った。そして、基材層の色がみえるまでに擦った回数を測定した。
○：擦った回数が５００回以上
×：擦った回数が５００回未満【００７７】
５）ＸＲＤ分析
得られたフィルムを所定の大きさに切り出してサンプルフィルムとした。このサンプルフィルムの銅−錫合金層のＸＲＤを、分析装置  ＲＩＮＴ−１５００（理学製）を用いて、以下の条件にて測定した。
Ｘ線ターゲット：Ｃｕ
Ｘ線：Ｃｕ  Ｋ  ＡＬＰＨＡ１
ゴニオメータ：  広角ゴニオメータ
スキャンスピード：２°／ｍｉｎ
スキャンステップ：０．０２°
走査範囲：３〜１００°【００７８】
そして、銅−錫合金層表面へのＸ線の入射角度をθとしたときの、２θ（°）が４２．７４付近にあるＣｕ４１Ｓｎ１１に由来するピーク強度と、２θ（°）が４３．２６付近にあるＣｕ３Ｓｎに由来するピーク強度とを測定し；これらのピーク強度の比Ｃｕ４１Ｓｎ１１／Ｃｕ３Ｓｎを算出した。【００７９】
実施例１の耐摩耗性試験前の銅−錫合金層のＸＲＤ分析結果を図２（Ａ）に；耐摩耗性試験後の銅−錫合金層のＸＲＤ分析結果を図２（Ｂ）に示す。実施例２の耐摩耗性試験前の銅−錫合金層のＸＲＤ分析結果を図３（Ａ）に示し；耐摩耗性試験後の銅−錫合金層のＸＲＤ分析結果を図３（Ｂ）に示す。比較例１の耐摩耗性試験前の銅−錫合金層のＸＲＤ分析結果を図４（Ａ）に示し；耐摩耗性試験後の銅−錫合金層のＸＲＤ分析結果を図４（Ｂ）に示す。各図において、横軸は入射角度をθとしたときの２θ（°）であり、縦軸はピーク強度（ｃｐｓ）を示す。【００８０】
６）ＳＥＭ観察
得られたフィルムの銅−錫合金層の表面を、走査型電子顕微鏡（日立製作所（株）製  Ｓ−４７００Ｎ）により、５０００倍、および３００００倍の条件で、それぞれ測定した。実施例１の耐摩耗性試験前の銅−錫合金層表面のＳＥＭ写真を図５（Ａ）に示し；耐摩耗性試験後の銅−錫合金層表面のＳＥＭ写真を図５（Ｂ）に示す。実施例２の耐摩耗性試験前の銅−錫合金層表面のＳＥＭ写真を図６（Ａ）に示し；耐摩耗性試験後の銅−錫合金層表面のＳＥＭ写真を図６（Ｂ）に示す。比較例１の耐摩耗性試験前の銅−錫合金層表面のＳＥＭ写真を図７（Ａ）に示し；耐摩耗性試験後の銅−錫合金層表面のＳＥＭ写真を図７（Ｂ）に示す。【００８１】
７）抗菌性能試験
得られたフィルムを一辺が５０ミリメートルの正方形に切り出してサンプルフィルムとした。このサンプルフィルムについて、黄色ブドウ球菌を用いて、ＪＩＳ  Ｚ  ２８０１に準拠した抗菌性試験を実施した。【００８２】
試験後に検出された菌のコロニー数を、２４時間後の菌数（Ａ）として表１に記載した。菌が全く検出されなかった場合を「＜１０」として表１に記載した。また、対照として、同時に試験したポリエチレン板上で検出された菌のコロニー数を（Ａ）で割った値の常用対数値を、抗菌活性値として表１に記載した。なお、試験は複数回行って、各試験の結果の平均を求めた。【００８３】
８）耐久性試験
８−１）耐久性試験（温水接触劣化）
得られたフィルムを一辺が５０ミリメートルの正方形に切り出してサンプルフィルムとし、このサンプルフィルムを浴室壁に貼り付けた。そして、サンプルフィルムの表面を４０±２℃のハンドシャワー水流で３０秒間流した後、それと同じ温度の水滴をフィルム表面に向かって飛散させて、付着した水滴を拭き取ることなく自然乾燥させた。この一連の操作を、１日に２回ずつ３日間実施し、その後の金属薄膜の劣化度合いを目視で評価した。その後、さらに同様の操作を４日間実施し、合計７日間実施した後の金属薄膜の劣化度合いを目視で評価した。【００８４】
金属薄膜の劣化度合いは、金属薄膜の変色および膜抜け（剥がれ）の有無を観察することにより行った。
（変色）
○：金属薄膜の変色なし
×：金属薄膜の変色あり
（膜抜け）
金属薄膜に両面テープを貼り付けた後、剥がした後に、金属薄膜が剥がれたかどうか（具体的には、基材層が露出してみえるか否か）によって判断した。
○：金属薄膜の膜抜けなし（剥がれなし）
×：金属薄膜の膜抜けあり【００８５】
８−２）耐久性試験（塩水接触劣化）
得られたフィルムを一辺が５０ミリメートルの正方形に切り出してサンプルフィルムとした。生理食塩水に浸した後、軽く絞ったガーゼで、このサンプルフィルムの表面を、荷重２±０．５Ｎの押し付け力で３回清拭した後、付着した水滴を拭き取ることなく自然乾燥させた。この操作を、１日に２回ずつ３日間実施し、その後の金属薄膜の劣化度合いを目視で評価した。その後、さらに同様の操作を４日間実施し、合計７日間実施した後の、金属薄膜の劣化度合いを目視で評価した。【００８６】
金属薄膜の劣化度合いは、金属薄膜の変色および膜抜け（剥がれ）の有無を観察することにより行った。
（変色）
○：金属薄膜の変色なし
×：金属薄膜の変色あり
（膜抜け）
金属薄膜に両面テープを貼り付けた後、剥がした後に、金属薄膜が剥がれたかどうか（具体的には、基材層が露出してみえるか否か）によって判断した。
○：金属薄膜の膜抜けなし（剥がれなし）
×：金属薄膜の膜抜けあり【００８７】
実施例１〜２および比較例１〜４の評価結果を表１に示す。【００８８】
【表１】
2012111301.tif 000003
【００８９】
表１に示されるように、蒸着時に基材を所定温度に加熱した実施例１および２の銅−錫合金層は、高い抗菌性と耐食性を有するだけでなく、高い耐摩耗性を有することがわかった。一方、蒸着時に基材を加熱しなかった比較例１の銅−錫合金層；基材の加熱温度が低すぎる比較例２の銅−錫合金層；および基材の加熱温度が高すぎる比較例３および４の銅−錫合金層は、いずれも実施例と同等の抗菌性と耐食性を有するものの、耐摩耗性が低いことがわかった。【００９０】
まず、図２〜４のＸＲＤ分析結果について検討する。実施例１および２の銅−錫合金層では、Ｃｕ４１Ｓｎ１１相に由来するピークだけでなく、Ｃｕ３Ｓｎ相に由来するピークが観察された（図２および３参照）。一方、比較例１の銅−錫合金層では、Ｃｕ４１Ｓｎ１１相に由来するピークは観察されるが、Ｃｕ３Ｓｎ相に由来するピークは観察されなかった（図４参照）。このことから、実施例１および２の銅−錫合金層は、比較例１の銅−錫合金層とは異なり、Ｃｕ４１Ｓｎ１１相だけでなく、Ｃｕ３Ｓｎ相を有することがわかった。【００９１】
次に、図５〜７のＳＥＭ観察結果について検討する。比較例１の耐摩耗性試験前の銅−錫合金層の表面には、ほとんどグレインが確認されないのに対し（図７（Ａ）参照）；実施例１および２の耐摩耗性試験前の銅−錫合金層の表面には、適度な大きさのグレインが適度な密度（比較的高密度）で存在することがわかる（図５（Ａ）および６（Ａ）参照）。【００９２】
そして、比較例１の耐摩耗性試験後の銅−錫合金層の表面は剥がれた部分が多く、耐摩耗性が低いのに対し（図７（Ｂ）参照）；実施例１および２の耐摩耗性試験後の銅−錫合金層の表面は、剥がれた部分が少なく、耐摩耗性が高いことがわかる（図５（Ｂ）と６（Ｂ）参照）。【００９３】
これらの図２〜４および図５〜７の結果から、実施例１および２の銅−錫合金層は、適度な大きさのグレインを適度な密度で有し、かつグレイン間にＣｕ３Ｓｎのアモルファス相が介在する構造を有することが示唆される。それにより、実施例１および２の銅−錫合金層は、摩擦により加わる応力を緩和できる。また、表面のグレインにより滑り性が高められるため、ほとんどグレインが存在しない場合と比べて剥がれる量を少なくすることができる。それにより、耐摩耗性が向上したと考えられる。【００９４】
また、銅−錫合金層のＱ値は、銅−錫合金層に含まれるＣｕ３Ｓｎ相の割合が多いほど低く、銅−錫合金層に含まれるＣｕ４１Ｓｎ１１相の割合が多いほど高くなることがわかった。このことから、銅−錫合金層の好ましい結晶構造は、Ｑ値の数値範囲で表わすことができることがわかった。すなわち、Ｑ値が１．５×１０−４〜６．０×１０−４の範囲にある実施例１および２の銅−錫合金層は、Ｑ値が前記範囲にない比較例１〜４の銅−錫合金層よりも、耐摩耗性が高いことがわかった。【００９５】
（実施例３）
基材フィルムを不織布（ポリプロピレン製、三井化学株式会社、シンテックスＰＳ−１０６）に変更した以外は、実施例１と同様にして、前記不織布の一方の面に銅−錫合金層を形成した。銅−錫合金の付着量は、０．４ｍｇ/ｍｍ２であった。また、上記ＸＲＤ分析によるＣｕ４１Ｓｎ１１結晶相とＣｕ３Ｓｎ結晶相との比率Ｃｕ４１Ｓｎ１１／Ｃｕ３Ｓｎは０．００２であった。
次に、この不織布の銅−錫合金層が形成されていない面と、人工皮革とを１２０℃でラミネートし、生地を作製した。当該生地を人工皮革が外側、銅−錫合金層が内側になるように袋状に折りたたみ縫い合わせることで、袋状の抗微生物製材料（抗菌袋）とした。【００９６】
（実施例４）
基材フィルムをナイロン生地（ＮＯＸＡ−ＫＵＲＯ社製）に変更し、銅−錫合金層作製時の蒸着装置の真空度を３．０×１０−３Ｐａ以下とした以外は、実施例１と同様にして抗微生物性材料（抗菌織布）を作製した。銅−錫合金の付着量は、０．３ｍｇ/ｍｍ２であった。上記ナイロン生地の織り方は、平織りであった。また、上記ＸＲＤ分析によるＣｕ４１Ｓｎ１１結晶相とＣｕ３Ｓｎ結晶相との比率Ｃｕ４１Ｓｎ１１／Ｃｕ３Ｓｎは０．００２であった。【００９７】
（比較例５）
実施例３で作製した抗菌袋と比較するために、市販の袋（プーマ社製、Ａｔｈ  Ｍ２Ｍ２ＡＳＢタイプＢ）を用意した。前記袋の内側表面には、抗菌防臭加工（日本蚕毛社製  ＤＥＷ）が施されていた。【００９８】
（比較例６）
実施例４で作製した抗菌織布と対比するために、表面に銅−錫合金層を形成していないナイロン生地（ＮＯＸＡ−ＫＵＲＯ社製）を用意した。【００９９】
（評価）
実施例３で作製した袋、および比較例５で用意した市販の袋について、以下の方法で９）防臭性能評価を行った。また、実施例４で作製した抗菌織布、及び比較例５の市販の抗菌防臭加工が施された袋について、以下の方法で１０）抗菌性能評価２を行った。さらに、実施例４で作製した抗菌織布、及び比較例６で用意した織布について、以下の方法で１１）引張試験、及び１２）伸長性能試験を行った。【０１００】
９）防臭性能評価
実施例３で作製した袋、および比較例５で用意した市販の袋について、以下のようにして防臭性能評価を行なった。汗を５０ｍＬ浸透させたＭサイズのＴシャツ（グンゼ社製、ザ・グンゼメンズ）をそれぞれ、実施例３で作製した袋及び比較例５で用意した袋に入れた。次に、これらの袋を閉じてＴシャツを密閉し、室温で１日保管した。その後、バックにシリンジ針を差し込んで袋内部の臭気を採取した。採取した臭気について、におい識別装置（島津製作所社製、ＦＦ−２Ａ）で臭気指数を算出した。なお、ここでいう臭気指数とは、無臭空気で希釈し、においを感じなくなったときの希釈倍率をいう。倍率が小さいほど臭気が少ないことを意味する。【０１０１】
１０）抗菌性能評価２
実施例４の抗菌織布、及び比較例５の抗菌防臭加工が施された市販の袋について、ＪＩＳ  Ｌ１９０２に準拠して抗菌性を評価した。具体的には、菌繁殖開始時、開始から０．５時間後、１時間後、２時間後、１８時間後の黄色ブドウ球菌のコロニー数を計測した。【０１０２】
１１）引張試験
実施例４で作製した抗菌織布、及び比較例６で用意した織布の生地の縦方向及び横方向について、それぞれ１５ｍｍ×６０ｍｍ切片を切り出し、評価用サンプルとした。このサンプルについて、ナイロン生地の縦方向と横方向の引張強度をＪＩＳ  Ｌ１０９６に準拠して測定した。【０１０３】
１２）伸長性能試験
実施例４で作製した抗菌織布、及び比較例６で用意した織布の生地の縦方向及び横方向について、それぞれ１５ｍｍ×６０ｍｍ切片をして切り出し、評価用サンプルとした。このサンプルについて、ナイロン生地の縦方向と横方向との伸長性（％）をＪＩＳ  Ｌ１０９６に準拠して測定した。【０１０４】
上記９）防臭性能評価結果を以下に示す。
【表２】
2012111301.tif 000004
【０１０５】
実施例３で作製した抗菌袋は、比較例５の市販の抗菌防臭加工を施した袋に比べて、臭気指数が小さく、防臭効果に優れることがわかる。また実施例３の抗菌袋は、１日保管後と、１週間保管後との数値に大きな違いがない。これは、実施例３の抗菌袋の防臭速度が速いことを示している。【０１０６】
１０）抗菌性能評価２を行った結果を図８のグラフに示す。図８のグラフから実施例４の抗菌織布は、比較例５の銅−錫合金層を有さない市販の防菌防臭加工した抗菌袋に比べて抗菌性能が高く、さらに菌の減少速度も速いことが示される。【０１０７】
１１）引張試験、１２）伸長性能試験を行った結果を下記表３に示す。
【表３】
2012111301.tif 000005
【０１０８】
上記表３から、織布上に本発明の銅−錫合金層を形成することで、横方向の引張強度が向上することが示される。実施例４及び比較例６で使用した生地の織り方は平織り；すなわち縦方向の太い糸にテンションをかけながら横糸をよる織り方のため、横糸が比較的弱い。この織布上に銅−錫合金層を形成することで、繊維間に銅−錫合金が密着し、横方向の糸の密着力が強くなり、横方向の引張強度が向上したと考えられる。【０１０９】
本願は、出願日２０１１年２月１８日のＪＰ２０１１−０３３６６９および出願日２０１１年１０月５日のＪＰ２０１１−２２０９７８に基づく優先権を主張する。ＪＰ２０１１−０３３６６９およびＪＰ２０１１−２２０９７８に開示された内容は、すべて本願に援用される。
【産業上の利用可能性】
【０１１０】
本発明は、高い抗菌性と耐食性とを有しつつ、高い耐摩耗性を有する抗微生物性材料とその製造方法および抗微生物性資材を提供することができる。
【図１】
2012111301.tif 000006
【図２】
2012111301.tif 000007
【図３】
2012111301.tif 000008
【図４】
2012111301.tif 000009
【図８】
2012111301.tif 000010
【図５】
2012111301.tif 000011
【図６】
2012111301.tif 000012
【図７】
2012111301.tif 000013
【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
基材層と、
前記基材層上に配置され、銅を６０原子％超９０原子％以下含有し、かつ錫を１０原子％以上４０原子％未満含有する銅−錫合金層と、を含み、
前記銅−錫合金層は、Ｃｕ４１Ｓｎ１１結晶相と、Ｃｕ３Ｓｎ結晶相とを含み、かつ
前記銅−錫合金層のシート抵抗（Ω）を、前記銅−錫合金層の厚みと、銅の含有量（Ｃｕ原子％）とで除して得られるＱ値（Ω／（ｎｍ・Ｃｕ原子％））が１．５×１０−４〜６．０×１０−４である、抗微生物性材料。
【請求項２】
前記基材層は、ＡＳＴＭ−Ｄ６４８−５６に準拠して荷重１８２０ｋＰａにて測定される荷重たわみ温度が１１５℃以下である樹脂、天然繊維または紙からなる、請求項１に記載の抗微生物性材料。
【請求項３】
前記銅−錫合金層に含まれる、Ｃｕ４１Ｓｎ１１結晶相とＣｕ３Ｓｎ結晶相との比率Ｃｕ４１Ｓｎ１１／Ｃｕ３Ｓｎが、０．００２〜０．０４０である、請求項１または２に記載の抗微生物性材料。
【請求項４】
前記銅−錫合金層の、前記基材層とは反対側の表面の表面粗さＲｚが１４．４〜１５．９ｎｍである、請求項１〜３のいずれか一項に記載の抗微生物性材料。
【請求項５】
前記基材層が、ポリエチレンテレフタラート、ポリエチレンナフタレート、ポリプロピレン、ポリエチレンまたはポリイミドである、請求項１〜４のいずれか一項に記載の抗微生物性材料。
【請求項６】
前記銅−錫合金層は、銅を６０原子％超８５原子％以下含有し、かつ錫を１５原子％以上４０原子％未満含有する銅−錫合金からなる蒸着源から共蒸着して形成された、請求項１〜５のいずれか一項に記載の抗微生物性材料。
【請求項７】
前記銅−錫合金層が、前記抗微生物性材料の最表面の全部または一部に設けられている、請求項１〜６のいずれか一項に記載の抗微生物性材料。
【請求項８】
前記基材層は、不織布、織布または糸である、請求項１〜７のいずれか一項に記載の抗微生物性材料。
【請求項９】
基材層と、
前記基材層上に配置され、銅を６０原子％超９０原子％以下含有し、かつ錫を１０原子％以上４０原子％未満含有する銅−錫合金層と、を含み、
前記銅−錫合金層の銅−錫合金の付着量は、０．０２５ｍｇ/ｍｍ２以上、１．０ｍｇ/ｍｍ２以下であり、
前記銅−錫合金層は、Ｃｕ４１Ｓｎ１１結晶相とＣｕ３Ｓｎ結晶相とを含み、かつ、Ｃｕ４１Ｓｎ１１結晶相とＣｕ３Ｓｎ結晶相との比率Ｃｕ４１Ｓｎ１１／Ｃｕ３Ｓｎが、０．００２〜０．０４０である、抗微生物性材料。
【請求項１０】
前記基材層は、不織布、織布または糸である、請求項９に記載の抗微生物性材料。
【請求項１１】
請求項１〜１０のいずれか一項に記載の抗微生物性材料の製造方法であって、
銅を６０原子％超８５原子％以下含有し、かつ錫を１５原子％以上４０原子％未満含有する銅−錫合金からなる蒸着源を準備する工程と、
前記蒸着源と対向するように配置された基材を加熱する工程と、
前記蒸着源から前記銅−錫合金を気化させた金属蒸気を、前記加熱された基材に接触させて、前記基材上に前記銅−錫合金層を形成する工程と、
を含む、抗微生物性材料の製造方法。
【請求項１２】
前記基材の加熱は、前記基材の温度を１００〜１２５℃とする、請求項１１に記載の抗微生物性材料の製造方法。
【請求項１３】
前記基材は、ＡＳＴＭ−Ｄ６４８−５６に準拠して荷重１８２０ｋＰａにて測定される荷重たわみ温度が１１５℃以下である樹脂、天然繊維または紙からなる、請求項１１または１２に記載の抗微生物性材料の製造方法。
【請求項１４】
請求項１〜１０のいずれか一項に記載の抗微生物性材料を含む、抗微生物性資材。
【請求項１５】
タッチパネル用保護フィルムとして用いられる、請求項１４に記載の抗微生物性資材。
【請求項１６】
医療用資材として用いられる、請求項１４に記載の抗微生物性資材。
【請求項１７】
浄化資材として用いられる、請求項１４に記載の抗微生物性資材。
【手続補正２】
【補正対象書類名】明細書
【補正対象項目名】００１６
【補正方法】変更
【補正の内容】
【００１６】
［９］  基材層と、前記基材層上に配置され、銅を６０原子％超９０原子％以下含有し、かつ錫を１０原子％以上４０原子％未満含有する銅−錫合金層と、を含み、前記銅−錫合金層の銅−錫合金の付着量は、０．０２５ｍｇ/ｍｍ２以上、１．０ｍｇ/ｍｍ２以下であり、前記銅−錫合金層は、Ｃｕ４１Ｓｎ１１結晶相と、Ｃｕ３Ｓｎ結晶相とを含み、かつ、Ｃｕ４１Ｓｎ１１結晶相とＣｕ３Ｓｎ結晶相との比率Ｃｕ４１Ｓｎ１１／Ｃｕ３Ｓｎが、０．００２〜０．０４０である、抗微生物性材料。
［１０］  前記基材層は、不織布、織布または糸である、［９］に記載の抗微生物性材料。
【国際調査報告】
2012111301.tif 000014
2012111301.tif 000015
2012111301.tif 000016
2012111301.tif 000017